(57)【特許請求の範囲】
【請求項１】
ジルコニア系の固体電解質層（１０）と、該固体電解質層（１０）の第１の面に積層されたアノード（１１）と、上記固体電解質層（１０）の第２の面に積層されたＳｒを含有するカソード（１２）とを有する燃料電池単セル（１）であって、
上記固体電解質層（１０）は、上記カソード（１２）側の表面に、平坦面（１０１）を備える平坦部（１０２）と、平坦面（１０１）よりも内方に窪んだ窪み部（１０３）とが多数混在しており、
上記平坦部（１０２）の表面には、ＺｒとＣｅとを含む複合酸化物よりなる被膜（１３）が積層されており、
上記カソード（１２）は、上記窪み部（１０３）の表面と上記被膜（１３）の表面とに接合されていることを特徴とする燃料電池単セル（１）。
【請求項２】
上記固体電解質層（１０）に垂直な断面で見て、上記被膜（１３）を含めた上記固体電解質層（１０）の断面曲線の最大断面高さＰｔは、１〜８μｍの範囲内にあることを特徴とする請求項１に記載の燃料電池単セル（１）。
【請求項３】
上記固体電解質層（１０）に垂直な断面で見て、上記固体電解質層（１０）の層方向における上記被膜（１３）の存在率は、８０〜９５％の範囲内にあることを特徴とする請求項１または２に記載の燃料電池単セル（１）。
【請求項４】
上記固体電解質層（１０）を構成する固体電解質は、イットリア安定化ジルコニアであり、上記複合酸化物は、さらにＹを含むことを特徴とする請求項１〜３のいずれか１項に記載の燃料電池単セル（１）。
【請求項５】
請求項１〜４のいずれか１項に記載の燃料電池単セルの製造方法であって、
焼成により上記固体電解質層（１０）になる固体電解質層形成用材料（１００）と、該固体電解質層形成用材料（１００）の第１の面に積層されており、焼成により上記アノード（１１）になるアノード形成用材料（１１０）と、上記固体電解質層形成用材料（１００）の第２の面に積層されており、酸化セリウム粉末を含む被膜形成用材料（１３０）とを含む第１積層体（１Ａ）を準備する第１工程と、
上記酸化セリウム粉末が焼結しない温度で上記第１積層体（１Ａ）を焼成することにより、上記固体電解質層（１０）と、上記アノード（１１）と、上記固体電解質層（１０）を構成する固体電解質の一部と上記被膜形成用材料（１３０）に含まれる酸化セリウム粉末の一部とが固相反応して生じた固相反応層（１３１）と、未焼結の上記被膜形成用材料（１３０）とを含む焼成体（１Ｂ）を得る第２工程と、
未焼結の上記被膜形成用材料（１３０）を除去するとともに、上記固相反応層（１３１）の一部と上記固体電解質層（１０）の一部とを除去することにより、上記被膜（１３）および上記窪み部（１０３）を形成する第３工程と、
上記被膜（１３）および上記窪み部（１０３）の形成面上に、焼成によりカソード（１２）になるカソード形成用材料（１２０）を積層し、第２積層体（１Ｄ）を得る第４工程と、
上記第２積層体（１Ｄ）を焼成する第５工程と、
を有することを特徴とする燃料電池単セルの製造方法。
【請求項６】
上記第３工程において、上記被膜形成用材料（１３０）、上記固相反応層（１３１）の一部、および、上記固体電解質層（１０）の一部の除去は、湿式ホーニング法により行われることを特徴とする請求項５に記載の燃料電池単セルの製造方法。
【発明の詳細な説明】
【技術分野】
【０００１】
本発明は、燃料電池単セルおよびその製造方法に関し、さらに詳しくは、電解質として固体電解質を利用する燃料電池セルおよびその製造方法に関する。
【背景技術】
【０００２】
従来、アノードと、固体電解質層と、カソードとを有する固体電解質型の燃料電池単セルが知られている。
【０００３】
この種の燃料電池単セルとしては、例えば、特許文献１には、固体電解質層とカソードとの反応によるイオン伝導度の低下を防止するため、固体電解質層とカソードとの間に、厚み３μｍ以下の結晶性セリウム酸化物で構成されてなるＣｅ層からなる中間層を有する固体酸化物形の燃料電池単セルが開示されている。
【先行技術文献】
【特許文献】
【０００４】
【特許文献１】特開２０１２−１４６４１５号公報
【発明の概要】
【発明が解決しようとする課題】
【０００５】
しかしながら、従来の燃料電池単セルは、以下の点で改善の余地がある。すなわち、中間層は、熱的に非常に安定な層である。そのため、燃料電池単セルの製造時における焼成時に、カソードが中間層に密着し難い。それ故、従来の燃料電池単セルは、カソードの密着強度が不十分となりやすい。カソードの密着性が悪いと、カソードが剥離し、燃料電池単セルの構造信頼性が低下する原因になる。
【０００６】
本発明は、上記背景に鑑みてなされたものであり、イオン伝導度の低下を抑制しつつ、カソードの密着性を向上させることが可能な燃料電池単セルを提供しようとするものである。
【課題を解決するための手段】
【０００７】
本発明の一態様は、ジルコニア系の固体電解質層と、該固体電解質層の第１の面に積層されたアノードと、上記固体電解質層の第２の面に積層されたＳｒを含有するカソードとを有する燃料電池単セルであって、
上記固体電解質層は、上記カソード側の表面に、平坦面を備える平坦部と、平坦面よりも内方に窪んだ窪み部とが多数混在しており、
上記平坦部の表面には、ＺｒとＣｅとを含む複合酸化物よりなる被膜が積層されており、
上記カソードは、上記窪み部の表面と上記被膜の表面とに接合されていることを特徴とする燃料電池単セルにある。
【０００８】
本発明の他の態様は、上記燃料電池単セルの製造方法であって、
焼成により上記固体電解質層になる固体電解質層形成用材料と、該固体電解質層形成用材料の第１の面に積層されており、焼成により上記アノードになるアノード形成用材料と、上記固体電解質層形成用材料の第２の面に積層されており、酸化セリウム粉末を含む被膜形成用材料とを含む第１積層体を準備する第１工程と、
上記酸化セリウム粉末が焼結しない温度で上記第１積層体を焼成することにより、上記固体電解質層と、上記アノードと、上記固体電解質層を構成する固体電解質の一部と上記被膜形成用材料に含まれる酸化セリウム粉末の一部とが固相反応して生じた固相反応層と、未焼結の上記被膜形成用材料とを含む焼成体を得る第２工程と、
未焼結の上記被膜形成用材料を除去するとともに、上記固相反応層の一部と上記固体電解質層の一部とを除去することにより、上記被膜および上記窪み部を形成する第３工程と、
上記被膜および上記窪み部の形成面上に、焼成によりカソードになるカソード形成用材料を積層し、第２積層体を得る第４工程と、
上記第２積層体を焼成する第５工程と、
を有することを特徴とする燃料電池単セルの製造方法にある。
【発明の効果】
【０００９】
上記燃料電池単セルは、セル製造時における焼成時に、窪み部において固体電解質層材料とカソード材料とが反応する。これにより、上記燃料電池単セルは、カソードの密着性が向上する。また、上記燃料電池単セルは、平坦部上に積層された被膜と窪み部とによって表面凹凸部が形成される。そのため、上記燃料電池単セルは、表面凹凸部によるアンカー効果によっても、カソードの密着性が向上する。
【００１０】
さらに、上記燃料電池単セルは、固体電解質層における平坦部上に、ＺｒとＣｅとを含む複合酸化物よりなる被膜を有している。そのため、上記燃料電池単セルは、上記反応によって窪み部におけるイオン伝導性は低下するものの、平坦部では、被膜によりイオン伝導性が確保される。それ故、上記燃料電池単セルは、イオン伝導度の低下を抑制することができる。
【００１１】
上記燃料電池単セルの製造方法は、上記各工程を有している。そのため、上記燃料電池単セルの製造方法は、上記燃料電池単セルを好適に得ることができる。
【００１２】
よって、本発明によれば、イオン伝導度の低下を抑制しつつ、カソードの密着性を向上させることが可能な燃料電池単セルを提供することができる。
【図面の簡単な説明】
【００１３】
【図１】実施例１の燃料電池単セルにおける固体電解質層に垂直な断面を模式的に示す説明図である。
【図２】実施例２の燃料電池単セルの製造方法における各工程について説明するための説明図である。
【発明を実施するための形態】
【００１４】
上記燃料電池単セルについて説明する。
【００１５】
上記燃料電池単セルは、電解質として固体電解質を利用する固体電解質型の燃料電池単セルである。固体電解質層を構成する固体電解質には、酸素イオン導電性を示す固体酸化物セラミックス等を用いることができる。なお、固体電解質として固体酸化物セラミックスを用いる燃料電池は、固体酸化物形燃料電池（ＳＯＦＣ）と称される。
【００１６】
上記燃料電池単セルにおいて、固体電解質層は、カソード側の表面に、平坦部と窪み部とが多数混在しており、平坦部の表面には被膜が積層されている。したがって、上記燃料電池単セルは、平坦部上に積層された被膜と窪み部とから構成される表面凹凸部を有している。被膜は、平坦部の平坦面の全てを覆うように積層されていてもよいし、平坦部の平坦面の一部が露出した状態で平坦面を覆うように積層されていてもよい。なお、窪み部には、固体電解質層を構成する固体電解質が露出している。
【００１７】
上記燃料電池単セルにおいて、被膜は、ＺｒとＣｅとを含む複合酸化物よりなる。なお、被膜は、ジルコニア系の固体電解質層を構成する固体電解質と酸化セリウムとの固相反応を利用して形成可能である。被膜を構成する複合酸化物は、Ｚｒ、Ｃｅ以外にも、例えば、ジルコニア系の固体電解質層を構成する固体電解質に含まれうる元素を１種または２種以上含むことができる。上記元素としては、例えば、Ｙ、Ｓｃ、Ｇｄ、Ｓｍ、Ｙｂ、Ｎｄ等、主にジルコニアを安定化させるために用いられる希土類元素等を例示することができる。
【００１８】
上記燃料電池単セルは、固体電解質層に垂直な断面で見て、被膜を含めた固体電解質層の断面曲線の最大断面高さＰｔが、１〜８μｍの範囲内にある構成とすることができる。
【００１９】
この場合には、イオン伝導度の低下を抑制しつつ、カソードの密着性を向上させやすい燃料電池単セルを得やすくなる。なお、上記最大断面高さは、次のようにして求められる。上記燃料電池単セルの固体電解質層に垂直な断面を、電解放出型走査電子顕微鏡（ＦＥ−ＳＥＭ）を用いて倍率３０００倍（加速電圧２０ｋＶ）にて観察し、被膜を含めた固体電解質層とカソード（後述の中間層を形成する場合は中間層、以下、カソード等という）との界面周辺をＥＤＸ分析する。次いで、元素マッピングを行い、各部位を構成する元素の分布状況から被膜を含めた固体電解質層とカソード等との境界線を求める。次いで、ＪＩＳ  Ｂ０６０１：２０１３に準拠し、求めた境界線を断面曲線として最大断面高さＰｔを求める。なお、評価長さは３０μｍとする。ＦＥ−ＳＥＭとしては、日立ハイテクノロジーズ社製、「ＳＵ−８０２０」（廃番により入手不可能になった場合にはこれと同等の測定を行うことが可能なＦＥ−ＳＥＭ）が用いられる。
【００２０】
上記最大断面高さＰｔは、界面の表面積増大により、イオン伝導度を確保しつつ、カソードの密着強度を確保できる等の観点から、好ましくは１．５μｍ以上、より好ましくは２μｍ以上、さらに好ましくは２．５μｍ以上、さらにより好ましくは３μｍ以上とすることができる。また、上記最大断面高さＰｔは、カソードの安定した膜形成（厚みの均一性）や、被膜を含めた固体電解質層のカバーリング等の観点から、好ましくは７．５μｍ以下、より好ましくは７μｍ以下、さらに好ましくは６．５μｍ以下、さらにより好ましくは６μｍ以下とすることができる。
【００２１】
上記燃料電池単セルは、固体電解質層に垂直な断面で見て、固体電解質層の層方向における被膜の存在率が、８０〜９５％の範囲内にある構成とすることができる。この場合には、イオン伝導度の低下を抑制しつつ、カソードの密着性を向上させやすい燃料電池単セルを得やすくなる。なお、上記被膜の存在率は、次のようにして求められる。上記燃料電池単セルの固体電解質層に垂直な断面を、電解放出型走査電子顕微鏡（ＦＥ−ＳＥＭ）を用いて倍率５００倍（加速電圧２０ｋＶ）にて観察し、被膜を含めた固体電解質層とカソード等との界面周辺をＥＤＸ分析する。次いで、元素マッピングを行い、被膜を構成する元素の分布状況から被膜の存在領域を特定する。次いで、固体電解質層の層方向に沿って特定された被膜を横切るように長さ１００μｍの線を引く。次いで、この線の長さに対する被膜がない部分の長さの割合Ｌ（％）を算出する。そして、１００−Ｌの値として上記被膜の存在率を算出する。なお、ＦＥ−ＳＥＭとしては、上述した装置が用いられる。
【００２２】
上記被膜の存在率は、窪み部における固体電解質層材料とカソード材料との反応が適度になり、イオン伝導度の低下を抑制しやすくなる観点から、好ましくは８０％以上、より好ましくは８２％以上、さらに好ましくは８４％以上とすることができる。また、上記被膜の存在率は、カソードの密着強度が適度になり、燃料電池単セルにおけるクラックやカソードの剥離等を抑制しやすくなる等の観点から、好ましくは９５％以下、より好ましくは９３％以下、さらに好ましくは９０％以下とすることができる。
【００２３】
上記燃料電池単セルにおいて、被膜の厚みは、イオン伝導度の向上、被膜形成性等の観点から、好ましくは０．３μｍ以上、より好ましくは０．５μｍ以上、さらに好ましくは１μｍ以上とすることができる。また、被膜の厚みは、イオン伝導度の確保、層間剥離やクラックの抑制等の観点から、好ましくは５μｍ以下、より好ましくは４μｍ以下、さらに好ましくは３μｍ以下とすることができる。なお、被膜の厚みは、次のようにして求められる。上記燃料電池単セルの固体電解質層に垂直な断面を、電解放出型走査電子顕微鏡（ＦＥ−ＳＥＭ）を用いて倍率５０００倍（加速電圧２０ｋＶ）にて観察し、被膜を含めた固体電解質層とカソードとの界面周辺をＥＤＸ分析する。次いで、元素マッピングを行い、被膜を構成する元素の分布状況から被膜の存在領域を特定する。次いで、任意の１０μｍの範囲から１μｍ間隔で１０点の厚みを測定し、その測定される値の平均値を被膜の厚みとして求める。
【００２４】
上記燃料電池単セルは、必要に応じて、固体電解質層とカソードとの間に中間層を有することができる。なお、中間層は、主に、カソード材料と固体電解質層材料との反応を抑制するための層である。この場合には、上記燃料電池単セルは、主に、平坦部上に積層された被膜と窪み部とによって形成される表面凹凸部によるアンカー効果により、カソードの密着性を向上させることができる。
【００２５】
上記燃料電池単セルにおいて、各部位を構成する材料としては、以下のものを例示することができる。
【００２６】
固体電解質層材料としては、強度、熱的安定性に優れる等の観点から、酸化ジルコニウム系酸化物を好適に用いることができる。酸化ジルコニウム系酸化物としては、具体的には、例えば、Ｙ２Ｏ３、Ｓｃ２Ｏ３、Ｇｄ２Ｏ３、Ｓｍ２Ｏ３、Ｙｂ２Ｏ３、Ｎｄ２Ｏ３等の希土類酸化物を１種または２種以上含む安定化ジルコニア（部分安定化ジルコニアも含む、以下省略）等を例示することができる。これらのうち、固体電解質層材料としては、イオン伝導度、機械的安定性、他の材料との両立、空気雰囲気から燃料ガス雰囲気まで化学的に安定である等の観点から、イットリア安定化ジルコニアが好適である。なお、この場合、被膜を構成する複合酸化物は、Ｙを含むことができる。
【００２７】
固体電解質層の厚みは、オーミック抵抗の低減などの観点から、好ましくは３〜２０μｍ、より好ましくは３〜１０μｍとすることができる。なお、固体電解質層の厚みは、平坦部の位置にて測定される値である。
【００２８】
アノード材料としては、例えば、Ｎｉ、ＮｉＯ等の触媒と、上記酸化ジルコニウム系酸化物等の固体電解質との混合物などを例示することができる。なお、ＮｉＯは、発電時の還元雰囲気でＮｉとなる。アノードの厚みは、ガス拡散、電気抵抗、強度などの観点から、例えば、好ましくは、１００〜８００μｍ、より好ましくは、２００〜６００μｍとすることができる。
【００２９】
カソード材料としては、例えば、Ｓｒを含有するペロブスカイト型酸化物、Ｓｒを含有するペロブスカイト型酸化物と固体電解質との混合物などを好適に用いることができる。
【００３０】
Ｓｒを含有するペロブスカイト型酸化物としては、具体的には、例えば、Ｌａ１−ｘＳｒｘＣｏ１−ｙＦｅｙＯ３系酸化物（ｘ＝０．４、ｙ＝０．８等）、Ｌａ１−ｘＳｒｘＣｏＯ３系酸化物（ｘ＝０．４等）、Ｌａ１−ｘＳｒｘＦｅＯ３系酸化物（ｘ＝０．４等）、Ｌａ１−ｘＳｒｘＭｎＯ３系酸化物（ｘ＝０．４等）、Ｓｍ１−ｘＳｒｘＣｏＯ３系酸化物（ｘ＝０．５等）などを例示することができる。これらは、１種または２種以上併用することができる。Ｓｒを含有するペロブスカイト型酸化物のうち、好ましくは、低温作動時（例えば、６００〜７００℃程度）でも触媒活性が高い等の観点から、Ｌａ１−ｘＳｒｘＣｏ１−ｙＦｅｙＯ３系酸化物、Ｌａ１−ｘＳｒｘＣｏＯ３系酸化物、Ｓｍ１−ｘＳｒｘＣｏＯ３系酸化物等が好適である。なお、上記ペロブスカイト型酸化物の組成式において、酸素の原子比は３と表示したが、これは当業者には明らかなように、例えば、原子比ｘ（ｙ）が０でない場合には酸素空孔を生じるので、実際には酸素の原子比は３より小さい値をとることが多い。しかしながら、酸素空孔の数は、添加される元素の種類や製造条件によっても変化するため、便宜上、酸素の原子比を３として表示したものである（以下、同様である。）。
【００３１】
また、Ｓｒを含有するペロブスカイト型酸化物と併用可能な固体電解質としては、酸素イオン導電性等の観点から、上述した酸化ジルコニウム系酸化物、酸化セリウム系酸化物などを好適に用いることができる。酸化セリウム系酸化物としては、具体的には、ＣｅＯ２（酸化セリウム）、ＣｅＯ２にＧｄ、Ｓｍ、Ｙ、Ｌａ、Ｎｄ、Ｙｂ、Ｃａ、Ｄｒ、および、Ｈｏから選択される１種または２種以上の元素等がドープされたセリア系固溶体等を例示することができる。
【００３２】
カソードの厚みは、ガス拡散性、電極反応抵抗、集電性などの観点から、好ましくは２０〜１００μｍ、より好ましくは３０〜６０μｍとすることができる。なお、カソード層の厚みは、直下の層である固体電解質もしくは中間層の界面の最深部から、最上部までの厚みで規定される値である。
【００３３】
中間層を介在させる場合、中間層材料としては、上記酸化セリウム系酸化物などを例示することができる。中間層の厚みは、オーミック抵抗の低減、カソードからの過度の元素拡散抑制などの観点から、好ましくは１〜１０μｍ、より好ましくは１〜５μｍとすることができる。
【００３４】
次に、上記燃料電池単セルの製造方法について説明する。
【００３５】
上記燃料電池単セルの製造方法において、第１工程では、具体的には、例えば、シート状のアノード形成用材料、シート状の固体電解質層形成用材料、および、シート状の被膜形成用材料がこの順に積層され、圧着により各材料が一体化されてなる第１積層体を準備することができる。なお、第１積層体には、必要に応じて脱脂等を行うことができる。
【００３６】
第１工程において、第１積層体は、好ましくは、シート状の被膜形成用材料、シート状のアノード形成用材料、シート状の固体電解質層形成用材料、および、シート状の被膜形成用材料がこの順に積層され、圧着により各材料が一体化されてなるとよい。この場合には、第１積層体の両面に同じ被膜形成用材料が配置されているので、第２工程における焼成時に、焼成体に反りが生じ難く、反りの少ない焼成体を得やすくなる。また、上記圧着には、例えば、１０００〜５０００ｋｇ／ｃｍ２程度の静水圧プレスを好適に用いることができる。上記圧着が行われている場合には、第２工程における焼成後に、酸化セリウム粉末が圧縮成形された状態で貼りついた状態となりやすい。なお、製造する燃料電池単セルをアノード支持型とする場合、第１積層体は、材質が同じまたは異なるアノード形成用材料が複数積層されていてもよい。
【００３７】
上記燃料電池単セルの製造方法において、第２工程では、酸化セリウム粉末が焼結しない温度で第１積層体を焼成する。焼成温度は、具体的には、１４００℃以下、より具体的には、１３００℃〜１４００℃程度とすることができる。また、焼成雰囲気は、具体的には、空気中とすることができる。なお、アノード形成用材料の外側に被膜形成用材料を有する第１積層体を用いた場合には、アノードの外側に未焼結の被膜形成用材料を有する焼成体が形成される。
【００３８】
上記燃料電池単セルの製造方法において、第３工程における被膜形成用材料、固相反応層の一部、および、固体電解質層の一部の除去は、例えば、湿式ホーニング法などにより行うことができる。
【００３９】
このうち、第３工程における被膜形成用材料、固相反応層の一部、および、固体電解質層の一部の除去は、湿式ホーニング法により行われるとよい。この場合には、被膜の形成と窪み部の形成とを同時に行うことができる。そのため、上記燃料電池単セルの製造性を向上させることができる。
【００４０】
なお、湿式ホーニング法は、研磨剤と水とを含む研磨液を圧縮空気の噴射エネルギーを利用してワークである焼成体に噴射する表面処理方法である。研磨剤としては、汚染防止等の観点から、酸化セリウムを好適に用いることができる。
【００４１】
上記燃料電池単セルの製造方法において、第４工程では、具体的には、被膜および窪み部にカソード形成用材料が接しており、かつ、カソード形成用材料が層状に形成された第２積層体を準備することができる。カソード形成用材料は、例えば、被膜および窪み部の形成面上に、ペースト状のカソード形成用材料を印刷法等によって層状に塗布することができる。なお、カソード形成用材料は、必要に応じて、乾燥させることができる。
【００４２】
上記燃料電池単セルの製造方法において、第５工程では、具体的には、例えば、第２積層体を９００〜１３００℃程度で焼成することができる。これにより、上記燃料電池単セルを好適に得ることができる。
【００４３】
なお、上述した各構成は、上述した各作用効果等を得るなどのために必要に応じて任意に組み合わせることができる。
【実施例】
【００４４】
以下、実施例の燃料電池単セルおよびその製造方法について、図面を用いて説明する。なお、同一部材については同一の符号を用いて説明する。
【００４５】
（実施例１）
実施例１の燃料電池単セルについて、図１を用いて説明する。図１に示されるように、本例の燃料電池単セル１は、ジルコニア系の固体電解質層１０と、固体電解質層１０の第１の面に積層されたアノード１１と、固体電解質層１０の第２の面に積層されたＳｒを含有するカソード１２とを有している。本例では、燃料電池単セル１は、アノード１１を支持体とする平板形の単セルである。なお、第２の面は、第１の面の反対側にある面である。
【００４６】
固体電解質層１０は、カソード１２側の表面に、平坦面１０１を備える平坦部１０２と、平坦面１０１よりも内方に窪んだ窪み部１０３とが多数混在している。平坦部１０２の表面には、ＺｒとＣｅとを含む複合酸化物よりなる被膜１３が積層されている。カソード１２は、窪み部１０３の表面と被膜１３の表面とに接合されている。以下、これを詳説する。
【００４７】
本例において、固体電解質層１０を構成する固体電解質は、具体的には、酸化ジルコニウム系酸化物であり、より具体的には、８ｍｏｌ％のＹ２Ｏ３を含むイットリア安定化ジルコニア（以下、８ＹＳＺ）である。平坦部１０２における固体電解質層１０の厚みは、１０μｍである。
【００４８】
本例において、被膜１３は、具体的には、ＺｒとＣｅとＹとを含む複合酸化物よりなる。被膜１３は、固体電解質層１０を構成する固体電解質と酸化セリウム（ＣｅＯ２）との固相反応によって形成されたものである。固体電解質層１０に垂直な断面で見た場合に、固体電解質層１０の層方向における被膜１３の存在率は、８０〜９５％の範囲内にある。本例では、具体的には、被膜１３の存在率は、９０％である。また、被膜１３の厚みは、０．３μｍである。
【００４９】
本例において、燃料電池単セル１は、固体電解質層１０に垂直な断面で見て、被膜１３を含めた固体電解質層１０の断面曲線の最大断面高さＰｔが、１〜８μｍの範囲内とされている。本例では、最大断面高さＰｔは、具体的には、２μｍである。
【００５０】
本例において、アノード１１は、具体的には、固体電解質層１０側に配置された活性層１１ａと、活性層１１ａにおける固体電解質層１０側と反対側の面に配置された拡散層１１ｂとを備えている。活性層１１ａは、主に、アノード１１側における電気化学的反応の反応場となる層である。また、拡散層１１ｂは、主に、供給される燃料ガスを拡散させることが可能な層である。
【００５１】
より具体的には、アノード１１は、ＮｉまたはＮｉＯと固体電解質との混合物より層状に形成されている。アノード１１を構成する固体電解質は、酸化ジルコニウム系酸化物である８ＹＳＺである。なお、活性層１１ａと拡散層１１ｂとは、いずれも同じ材質からなる。但し、拡散層１１ｂは、活性層１１ａよりも気孔を多く含んでいる。拡散層１１ｂの厚みは、４００μｍであり、活性層１１ａの厚みは、２０μｍである。
【００５２】
本例において、カソード１２は、具体的には、Ｓｒを含有するペロブスカイト型酸化物より形成されている。Ｓｒを含有するペロブスカイト型酸化物は、より具体的には、Ｌａ１−ｘＳｒｘＣｏＯ３系酸化物（ｘ＝０．４）である。平坦部１０２におけるカソード１２の厚みは、４０μｍである。
【００５３】
なお、本例における燃料電池単セルを構成する各部位の材質は上述の通りである。そのため、最大断面高さＰｔの測定時における元素マッピングは、Ｚｒ、Ｃｅ、Ｌａをカラーマッピングすることより行うことができる。また、被膜１３の存在率の測定時における元素マッピングは、Ｃｅをカラーマッピングすることより行うことができる。
【００５４】
次に、本例の燃料電池単セルの作用効果について説明する。
【００５５】
燃料電池単セル１は、セル製造時における焼成時に、窪み部１０３において固体電解質層材料とカソード材料とが反応する。これにより、燃料電池単セル１は、カソード１２の密着性が向上する。また、燃料電池単セル１は、平坦部１０２上に積層された被膜１３と窪み部１０３とによって表面凹凸部が形成される。そのため、燃料電池単セル１は、表面凹凸部によるアンカー効果によっても、カソード１２の密着性が向上する。
【００５６】
さらに、燃料電池単セル１は、固体電解質層１０における平坦部１０２上に、ＺｒとＣｅとを含む複合酸化物よりなる被膜１３を有している。そのため、燃料電池単セル１は、上記反応によって窪み部１０３におけるイオン伝導性は低下するものの、平坦部１０２では、被膜１３によりイオン伝導性が確保される。それ故、燃料電池単セル１は、イオン伝導度の低下を抑制することができる。
【００５７】
（実施例２）
実施例２の燃料電池単セルの製造方法について、図２を用いて説明する。本例の燃料電池単セルの製造方法は、実施例１の燃料電池単セル１を製造する方法であって、第１工程と、第２工程と、第３工程と、第４工程と、第５工程とを有している。
【００５８】
第１工程では、図２（ａ）に示されるように、第１積層体１Ａが準備される。第１積層体１Ａは、焼成により固体電解質層１０になる固体電解質層形成用材料１００と、固体電解質層形成用材料１００の第１の面に積層されており、焼成によりアノード１１になるアノード形成用材料１１０と、固体電解質層形成用材料１００の第２の面に積層されており、酸化セリウム粉末を含む被膜形成用材料１３０とを含んでいる。
【００５９】
本例では、第１積層体１Ａは、具体的には、シート状の被膜形成用材料１３０、シート状のアノード形成用材料１１０、シート状の固体電解質層形成用材料１００、および、シート状の被膜形成用材料１３０がこの順に積層され、圧着により各材料が一体化されてなる。アノード形成用材料１１０は、焼成により拡散層１１ｂになる拡散層形成用材料１１０ｂ、焼成により活性層１１ａになる活性層形成用材料１１０ａとがこの順に積層されて形成されている。なお、第１積層体１Ａを構成する各材料は、いずれも未焼成である。また、第１積層体１Ａは、１０００〜５０００ｋｇ／ｃｍ２程度の静水圧プレスにより圧着されている。また、被膜形成用材料１３０に含まれる酸化セリウム粉末は、ＣｅＯ２粉末である。
【００６０】
第２工程では、酸化セリウム粉末が焼結しない温度で第１積層体１Ａが焼成される。これにより、図２（ｂ）に示されるように、固体電解質層１０と、アノード１１（拡散層１１ｂ、活性層１１ａ）と、固体電解質層１０を構成する固体電解質の一部と被膜形成用材料１３０に含まれる酸化セリウム粉末の一部とが固相反応して生じた固相反応層１３１と、未焼結の被膜形成用材料１３０とを含む焼成体１Ｂが得られる。なお、固相反応層１３１は、概ね、固体電解質層１０のカソード１２側の表面全体を覆うように形成されている。
【００６１】
本例では、焼成温度は、具体的には、１４００℃以下、より具体的には、１３００℃〜１４００℃の範囲とされる。また、焼成雰囲気は、空気中とされる。なお、焼成体１Ｂは、第１積層体１Ａを焼成してなるため、アノード１１の外側にも、未焼結の被膜形成用材料１３０を有している。
【００６２】
第３工程では、図２（ｃ）に示されるように、未焼結の被膜形成用材料１３０を除去するとともに、固相反応層１３１の一部と固体電解質層１０の一部とを除去することにより、被膜１３および窪み部１０３が形成される。つまり、上記除去により固体電解質層１０のカソード１２側の表面に残った固相反応層１３１が被膜１３となる。また、固相反応層１３１の一部とその下方にある固体電解質層１３１の一部とが除去されて内方に窪み、固体電解質層１０を構成する固体電解質が露出した部分が窪み部１０３となる。上記除去後の焼成体を焼成体１Ｃという。
【００６３】
本例では、アノード１１の外側にある未焼結の被膜形成用材料１３０も併せて除去される。また、本例では、被膜形成用材料１３０、固相反応層１３１の一部、および、固体電解質層１０の一部の除去は、湿式ホーニング法により行われる。湿式ホーニング法に用いられる研磨液は、具体的には、研磨剤としての酸化セリウムと水とを含んでおり、スラリー状に調製されている。なお、被膜１３および窪み部１０３の形状は、研磨液を噴射するための圧縮空気の噴射エネルギー、研磨剤の粒径等を調整することにより可変させることができる。
【００６４】
第４工程では、図２（ｄ）に示されるように、焼成体１Ｃにおける被膜１３および窪み部１０３の形成面上に、焼成によりカソード１２になるカソード形成用材料１２０が積層される。これにより、第２積層体１Ｄが得られる。カソード形成用材料１２０は、具体的には、被膜１３および窪み部１０３の形成面上に、ペースト状のカソード形成用材料１２０がスクリーン印刷されることにより塗布されている。また、本例では、上記塗布されたカソード形成用材料１２０は、１２０℃で１０分間保持するという乾燥条件で乾燥されている。第２積層体１Ｄにおいて、カソード形成用材料１２０は、被膜１３および窪み部１０３に接しており、かつ、層状に形成されている。
【００６５】
第５工程では、第２積層体１Ｄが焼成される。焼成温度は、具体的には、９００〜１３００℃の範囲内、より具体的には、９５０℃とされる。また、焼成雰囲気は、空気中とされる。
【００６６】
以上の各工程を経ることにより、燃料電池単セル１が得られる。
【００６７】
次に、本例の燃料電池単セルの製造方法の作用効果について説明する。
【００６８】
上記燃料電池単セルの製造方法は、上記各工程を有している。そのため、上記燃料電池単セルの製造方法は、イオン伝導度の低下を抑制しつつ、カソードの密着性を向上させることが可能な燃料電池単セル１を好適に得ることができる。
【００６９】
また、上記燃料電池単セルの製造方法では、第３工程における被膜形成用材料１３０、固相反応層１３１の一部、および、固体電解質層１０の一部の除去が、湿式ホーニング法により行われる。そのため、被膜１３の形成と窪み部１０３の形成とを同時に行うことができる。そのため、上記燃料電池単セルの製造方法は、燃料電池単セル１の製造性を向上させることができる。
【００７０】
また、上記燃料電池単セルの製造方法では、第１積層体１Ａの両面に同じ被膜形成用材料１３０が配置されているので、第２工程における焼成時に、焼成体１Ｂに反りが生じ難く、反りの少ない焼成体１Ｂを得やすい。
【００７１】
以下、実験例を用いてより具体的に説明する。
＜実験例＞
（材料準備）
【００７２】
ＮｉＯ粉末（平均粒子径：１．０μｍ）と、８ＹＳＺ粉末（平均粒子径：０．５μｍ）と、カーボン（造孔剤）と、ポリビニルブチラール（有機材料）と、酢酸イソアミルおよび１−ブタノール（混合溶媒）とをボールミルにて混合することによりスラリーを調製した。ＮｉＯ粉末と８ＹＳＺ粉末の質量比は、６５：３５である。上記スラリーを、ドクターブレード法を用いて、プラスチック基材上に層状に塗工し、乾燥させることにより、シート状の拡散層形成用材料を準備した。なお、上記平均粒子径は、レーザー回折・散乱法により測定した体積基準の累積度数分布が５０％を示すときの粒子径（直径）ｄ５０である（以下、同様）。
【００７３】
ＮｉＯ粉末（平均粒子径：１．０μｍ）と、８ＹＳＺ粉末（平均粒子径：０．２μｍ）と、カーボン（造孔剤）と、ポリビニルブチラール（有機材料）と、酢酸イソアミルおよび１−ブタノール（混合溶媒）とをボールミルにて混合することによりスラリーを調製した。ＮｉＯ粉末と８ＹＳＺ粉末の質量比は、６５：３５である。上記スラリーを、ドクターブレード法を用いて、プラスチック基材上に層状に塗工し、乾燥させることにより、シート状の活性層形成用材料を準備した。なお、上記拡散層形成用材料におけるカーボン量は、上記活性層形成用材料と比較して多量とされている。
【００７４】
８ＹＳＺ粉末（平均粒子径：０．５μｍ）と、ポリビニルブチラール（有機材料）と、酢酸イソアミルおよび１−ブタノール（混合溶媒）とをボールミルにて混合することによりスラリーを調製した。このスラリーを、ドクターブレード法を用いて、プラスチック基材上に層状に塗工し、乾燥させることにより、シート状の固体電解質層形成用材料を準備した。
【００７５】
ＣｅＯ２粉末（平均粒子径：１．２μｍ）と、ポリビニルブチラール（有機材料）と、酢酸イソアミル、２−ブタノールおよびエタノール（混合溶媒）とをボールミルにて混合することによりスラリーを調製した。このスラリーを、ドクターブレード法を用いて、プラスチック基材上に層状に塗工し、乾燥させることにより、シート状の被膜形成用材料を準備した。
【００７６】
ＬＳＣ（Ｌａ０．６Ｓｒ０．４ＣｏＯ３）粉末（平均粒子径：２．０μｍ）と、エチルセルロース（有機材料）と、テルピネオール（溶媒）とを３本ロールにて混合することにより、ペースト状のカソード形成用材料を準備した。
【００７７】
（燃料電池単セルの作製）
シート状の拡散層形成用材料上にシート状の活性層形成用材料を積層した。次いで、シート状の活性層形成用材料上にシート状の固体電解質層形成用材料を積層した。これにより積層体（１）を得た。次いで、得られた積層体（１）を、２つのシート状の被膜形成用材料により挟持することにより、積層体（２）を得た。次いで、５０００ｋｇ／ｃｍ２の静水圧プレスにより積層体（２）を圧着し、各層を一体化させた。これにより第１積層体を得た。なお、上記圧着後、第１積層体を脱脂した。
【００７８】
次に、第１積層体を、空気中、無荷重の状態にて、１３５０℃で２時間焼成することにより、焼成体を得た。焼成体は、拡散層形成用材料、活性層形成用材料、および、固体電解質層形成用材料がそれぞれ焼結し、拡散層、活性層、および、固体電解質層が互いに接合していた。また、焼成体における拡散層の外側表面および固体電解質層の外側表面には、有機成分が焼失して残った未焼結のＣｅＯ２より構成される被膜形成用材料が圧縮成形状態にて貼りついていた。固体電解質層の層表面に垂直な断面にて、上記焼成体を、ＦＥ−ＳＥＭ（日立ハイテクノロジーズ社製、「ＳＵ−８０２０」）にて観察し、固体電解質層とカソードとの界面周辺をＥＤＸ分析したところ、固体電解質層の表面に、固体電解質層を構成する８ＹＳＺと被膜形成用材料に含まれていたＣｅＯ２との固相反応によって形成された、ＺｒとＣｅとＹとを含む複合酸化物よりなる固相反応層が確認された。
【００７９】
次いで、スラリー状の研磨液をポンプにて圧送し、圧縮空気の噴射エネルギーを利用して焼成体の表面に研磨液を噴射するという湿式ホーニング法により、焼成体の両面に貼りついていた未焼結の被膜形成用材料を除去した。この際、固相反応層の一部が削り取られるとともに、さらにその下方にある固体電解質層の一部が削り取られることにより、上述した被膜および窪み部が形成された。なお、研磨液には、２０質量％のＣｅＯ２粉末（平均粒子径：２．０μｍ）を含む水溶液を用いた。また、圧縮空気の噴射条件は、５．５〜７．５ｋＷにて５〜１５ｓｅｃ／ｃｍ２とした。
【００８０】
次に、被膜および窪み部の形成面上に、カソード形成用材料をスクリーン印刷法により塗布し、１２０℃で１０分間乾燥後、空気中、無荷重の状態にて、９５０℃で２時間焼成（焼付）することにより、カソードを形成した。これにより、試料１の燃料電池単セルを得た。試料１の燃料電池単セルにおける、被膜を含めた固体電解質層の断面曲線の最大断面高さＰｔは、１〜８μｍの範囲内であった。また、被膜の存在率は、８０〜９５％の範囲内であった。
【００８１】
なお、試料１の作製において、上記湿式ホーニング法により表面処理を行わなかった点以外は同様にして試料１Ｃの燃料電池単セルを作製した。試料１Ｃの燃料電池単セルにおける固相反応層を含めた固体電解質層の断面曲線の最大断面高さＰｔは、１μｍ未満であった。
【００８２】
以上、本発明の実施例について詳細に説明したが、本発明は上記実施例に限定されるものではなく、本発明の趣旨を損なわない範囲内で種々の変更が可能である。
【符号の説明】
【００８３】
１  燃料電池単セル
１０  固体電解質層
１０１  平坦面
１０２  平坦部
１０３  窪み部
１１  アノード
１２  カソード
１３  被膜
１００  固体電解質層形成用材料
１１０  アノード形成用材料
１２０  カソード形成用材料
１３０  被膜形成用材料
１３１  固相反応層
１Ａ  第１積層体
１Ｂ  焼成体
１Ｄ  第２積層体
【図１】
0006405937.tif 000002
【図２】
0006405937.tif 000003